(57)【要約】  耐寒性フッ素ゴムの耐寒性を維持したまま、低硬度で、燃料低透過性に優れた含フッ素エラストマー、パーオキサイド加硫用組成物および該組成物を用いて成形した燃料系の自動車部品を提供する。該含フッ素エラストマーは（１）フッ化ビニリデン／パーフルオロアルキルビニルエーテル共重合体の組成割合が５０〜８５／１５〜５０モル％、または（２）フッ化ビニリデン／テトラフルオロエチレン／パーフルオロアルキルビニルエーテル共重合体の組成割合が４５〜８５／１〜３０／１５〜３０モル％のいずれかの組成を有する含フッ素エラストマーセグメント（Ａ）と、含フッ素エラストマーセグメント（Ａ）と実質的に相溶性のない含フッ素エラストマーセグメント（Ｂ）のみからなるブロック共重合体であって、ヨウ素原子を有するパーオキサイド加硫可能な含フッ素エラストマーである。【特許請求の範囲】
【請求項１】
（１）フッ化ビニリデン／パーフルオロアルキルビニルエーテル共重合体の組成割合が５０〜８５／１５〜５０モル％、または（２）フッ化ビニリデン／テトラフルオロエチレン／パーフルオロアルキルビニルエーテル共重合体の組成割合が４５〜８５／１〜３０／１４〜３０モル％のいずれかの組成を有する含フッ素エラストマーセグメント（Ａ）と、
含フッ素エラストマーセグメント（Ａ）と実質的に相溶性のない含フッ素エラストマーセグメント（Ｂ）のみからなるブロック共重合体であって、
ヨウ素原子を有するパーオキサイド加硫可能な含フッ素エラストマー。
【請求項２】
フッ化ビニリデン／パーフルオロアルキルビニルエーテル共重合体（１）がフッ化ビニリデン／パーフルオロメチルビニルエーテル共重合体であり、フッ化ビニリデン／テトラフルオロエチレン／パーフルオロアルキルビニルエーテル共重合体（２）がフッ化ビニリデン／テトラフルオロエチレン／パーフルオロメチルビニルエーテル共重合体である請求項１記載の含フッ素エラストマー。
【請求項３】
含フッ素エラストマーセグメント（Ｂ）が、（ｂ１）テトラフルオロエチレン／パーフルオロメチルビニルエーテル共重合体の組成割合が４５〜８５／１５〜５５モル％、（ｂ２）テトラフルオロエチレン／エチレン／パーフルオロメチルビニルエーテル共重合体の組成割合が１５〜８５／１〜３０／１４〜５５モル％、および（ｂ３）フッ化ビニリデン／テトラフルオロエチレン／ヘキサフルオロプロピレンの組成割合が２５〜８５／０〜４０／１５〜４０モル％よりなる群から選ばれる少なくとも１種の共重合体である請求項１または２記載の含フッ素エラストマー。
【請求項４】
含フッ素エラストマーセグメント（Ａ）の含有割合が、含フッ素エラストマー中６０〜９５質量％であり、含フッ素エラストマーセグメント（Ｂ）の含有割合が、含フッ素エラストマー中５〜４０質量％である請求項１〜３のいずれかに記載の含フッ素エラストマー。
【請求項５】
含フッ素エラストマーセグメント（Ａ）の両末端に、含フッ素エラストマーセグメント（Ｂ）を有する請求項１〜４のいずれかに記載の含フッ素エラストマー。
【請求項６】
フッ素含有量が６４．０〜７０．０質量％である請求項１〜５のいずれかに記載の含フッ素エラストマー。
【請求項７】
示差走査熱量測定装置によって測定されるガラス転移温度を２つ有する請求項１〜６のいずれかに記載の含フッ素エラストマー。
【請求項８】
（ｉ）請求項１〜７のいずれかに記載の含フッ素エラストマー、（ii）多官能性不飽和化合物および（iii）パーオキサイドを含むパーオキサイド加硫用組成物。
【請求項９】
請求項８記載のパーオキサイド加硫用組成物を用いて成形された燃料に接触する自動車部品。
【請求項１０】
ＲＩn（式中、ｎは１〜２の整数であり、Ｒは炭素数１〜８の飽和もしくは不飽和のフルオロ炭化水素基またはクロロフルオロ炭化水素基、または炭素数１〜３の炭化水素基であり、酸素原子を含んでいてもよい）で表される含ヨウ素化合物の存在下で、ラジカル重合を行うことを特徴とする請求項１〜７のいずれかに記載の含フッ素エラストマーの製造方法。
【請求項１１】
含フッ素エラストマーセグメント（Ａ）を重合した後に、含フッ素エラストマーセグメント（Ｂ）を重合することを特徴とする請求項１０記載の含フッ素エラストマーの製造方法。
【発明の詳細な説明】
【技術分野】
【０００１】
本発明は、含フッ素エラストマーのブロック共重合体に関する。
【背景技術】
【０００２】
フッ化ビニリデン（ＶｄＦ）をベースにパーフルオロアルキルビニルエーテル（ＰＡＶＥ）を共重合させた耐寒性フッ素ゴムは、−２５℃以下という低温条件下においても優れた耐寒性を示すが、自動車用途で要求される燃料低透過性においてはＶｄＦ／ヘキサフルオロプロピレン（ＨＦＰ）共重合体やＶｄＦ／ＨＦＰ／テトラフルオロエチレン（ＴＦＥ）共重合体に比べて劣っており、耐寒性と燃料低透過性の両立が望まれている。【０００３】
耐寒性フッ素ゴムの燃料低透過性を向上させるためには、フッ素含有量を高くして燃料との相溶性を悪くする方法があるが、この場合にはフッ素ゴムの耐寒性が犠牲になる。【０００４】
含フッ素エラストマーにフッ素樹脂成分をブロック重合させた熱可塑性エラストマーは自動車燃料の低透過性に優れる。これはポリマー中の樹脂成分が燃料の透過を抑えるためと考えられている。しかし、このエラストマーから得られる成形品は、低透過性を達成するには樹脂成分の量を増やす必要があることから、硬度が上昇する、あるいは含フッ素エラストマーの耐寒性が悪化するなど、ゴムらしさを犠牲にしている。従って、本願の目標とする燃料低透過性と耐寒性を兼ね備えた材料にはなり得なかった。【０００５】
また、含フッ素エラストマーにパーフルオロエラストマーを、たとえば乳化液の状態でブレンドすることで燃料低透過性を向上させることも可能であるが、この場合には燃料低透過性の向上の度合いが小さい。【０００６】
ところで特許文献１では、ヨウ素および／または臭素含有化合物の存在下に、ＴＦＥとＰＡＶＥであるパーフルオロメチルビニルエーテル（ＰＭＶＥ）を共重合反応させたのち、未反応モノマーを放出することなく、引続きこの反応系にＴＦＥおよびＶｄＦを供給して重合反応を継続させる含フッ素共重合体の製造方法について開示されている。特許文献１における製造方法は、共重合体を高収率で製造することができ、生産性を上げることができるが、耐寒性と燃料低透過性の両立という課題の解決には至っていない。【０００７】
【特許文献１】特開平３−１２２１０６号公報
【発明の開示】
【発明が解決しようとする課題】
【０００８】
本発明は、耐寒性フッ素ゴムの耐寒性を維持したまま、低硬度で、燃料低透過性に優れたパーオキサイド加硫可能な含フッ素エラストマー、パーオキサイド加硫用組成物および該組成物を用いて成形した燃料系の自動車部品を提供することを目的とする。
【課題を解決するための手段】
【０００９】
本発明は、（１）フッ化ビニリデン（ＶｄＦ）／パーフルオロアルキルビニルエーテル（ＰＡＶＥ）共重合体の組成割合が５０〜８５／１５〜５０モル％、または（２）ＶｄＦ／テトラフルオロエチレン（ＴＦＥ）／ＰＡＶＥ共重合体の組成割合が４５〜８５／１〜３０／１４〜３０モル％のいずれかの組成を有する含フッ素エラストマーセグメント（Ａ）と、
含フッ素エラストマーセグメント（Ａ）と実質的に相溶性のない含フッ素エラストマーセグメント（Ｂ）のみからなるブロック共重合体であって、
ヨウ素原子を有するパーオキサイド加硫可能な含フッ素エラストマーに関する。【００１０】
含フッ素エラストマーセグメント（Ａ）におけるＶｄＦ／ＰＡＶＥ共重合体（１）がＶｄＦ／パーフルオロメチルビニルエーテル（ＰＭＶＥ）共重合体であり、ＶｄＦ／ＴＦＥ／ＰＡＶＥ共重合体（２）がＶｄＦ／ＴＦＥ／ＰＭＶＥ共重合体であることが好ましい。【００１１】
含フッ素エラストマーセグメント（Ｂ）は、（ｂ１）テトラフルオロエチレン／パーフルオロメチルビニルエーテル共重合体の組成割合が４５〜８５／１５〜５５モル％、（ｂ２）テトラフルオロエチレン／エチレン／パーフルオロメチルビニルエーテル共重合体の組成割合が１５〜８５／１〜３０／１４〜５５モル％、および（ｂ３）フッ化ビニリデン／テトラフルオロエチレン／ヘキサフルオロプロピレンの組成割合が２５〜８５／０〜４０／１５〜４０モル％よりなる群から選ばれる少なくとも１種の共重合体であることが好ましい。【００１２】
含フッ素エラストマーセグメント（Ａ）の含有割合が、含フッ素エラストマー中６０〜９５質量％であり、含フッ素エラストマーセグメント（Ｂ）の含有割合が、含フッ素エラストマー中５〜４０質量％であることが好ましい。【００１３】
含フッ素エラストマーセグメント（Ａ）の両末端に、含フッ素エラストマーセグメント（Ｂ）を有することが好ましく、フッ素含有量が６４．０〜７０．０質量％であることが好ましい。また、示差走査熱量測定装置によって測定されるガラス転移温度を２つ有することが好ましい。【００１４】
また、本発明は、（ｉ）前記含フッ素エラストマー、（ii）多官能性不飽和化合物および（iii）パーオキサイドを含むパーオキサイド加硫用組成物にも関する。【００１５】
また、本発明は、前記パーオキサイド加硫用組成物を用いて成形された燃料に接触する自動車部品にも関する。特に耐寒性としてＴＲ１０が−２０℃以下である部品に用いることが好ましい。【００１６】
さらに、本発明は、ＲＩn（式中、ｎは１〜２の整数であり、Ｒは炭素数１〜８の飽和もしくは不飽和のフルオロ炭化水素基またはクロロフルオロ炭化水素基、または炭素数１〜３の炭化水素基であり、酸素原子を含んでいてもよい）で表される含ヨウ素化合物の存在下で、ラジカル重合を行うことを特徴とする前記の含フッ素エラストマーの製造方法にも関する。【００１７】
含フッ素エラストマーセグメント（Ａ）を重合した後に、含フッ素エラストマーセグメント（Ｂ）を重合することがより好ましい。
【発明の効果】
【００１８】
本発明によれば、耐寒性フッ素ゴムの耐寒性を維持したまま、低硬度で、燃料低透過性に優れるパーオキサイド加硫可能な含フッ素エラストマー、パーオキサイド加硫用組成物および該組成物を用いて成形した燃料系の自動車部品を提供することができる。
【発明を実施するための最良の形態】
【００１９】
本発明は、（１）フッ化ビニリデン（ＶｄＦ）／パーフルオロアルキルビニルエーテル（ＰＡＶＥ）共重合体の組成割合が５０〜８５／１５〜５０モル％、または（２）ＶｄＦ／テトラフルオロエチレン（ＴＦＥ）／パーフルオロアルキルビニルエーテル（ＰＡＶＥ）共重合体の組成割合が４５〜８５／１〜３０／１４〜３０モル％のいずれかの組成を有する含フッ素エラストマーセグメント（Ａ）と、含フッ素エラストマーセグメント（Ａ）と実質的に相溶性のない含フッ素エラストマーセグメント（Ｂ）のみからなるブロック共重合体であって、ヨウ素原子を有するパーオキサイド加硫可能な含フッ素エラストマーに関する。【００２０】
本発明の含フッ素エラストマーは、含フッ素エラストマーセグメント（Ａ）と含フッ素エラストマーセグメント（Ｂ）の２種のエラストマーセグメントのみからなるブロック共重合体であるため、加硫物の硬度は低く抑えられ、圧縮永久歪性も含フッ素エラストマーセグメントと含フッ素樹脂のブロック共重合体と比べると良好である。【００２１】
含フッ素エラストマーは、エラストマー由来の融点を有さない。融点の測定方法としては、たとえば、ＤＳＣによって、６０〜４００℃の温度範囲で昇温スピード１０℃／分でセカンドスキャンの熱収支を測定し、その範囲内でピークを測定することができない場合にエラストマーであると確認することができる。【００２２】
含フッ素エラストマーセグメント（Ａ）における（１）ＶｄＦ／ＰＡＶＥ共重合体、または（２）ＶｄＦ／ＴＦＥ／ＰＡＶＥ共重合体におけるＰＡＶＥとしては、パーフルオロメチルビニルエーテル（ＰＭＶＥ）やＣＦ2＝ＣＦＯＲｆで表されるパーフルオロアルコキシビニルエーテル（ここでＲｆは１〜２個のエーテル結合を含む炭素数３〜１０個のパーフルオロエーテル基を意味する。具体的にはＣＦ2＝ＣＦＯ（ＣＦ2Ｏ）lＲ1、ＣＦ2＝ＣＦＯ（ＣＦ2ＣＦ2Ｏ）mＲ1、ＣＦ2＝ＣＦＯ（ＣＦ2ＣＦ2ＣＦ2Ｏ）nＲ1、ＣＦ2＝ＣＦＯＣＦ2ＣＦ（ＣＦ3）ＯＲ1（Ｒ1は炭素数１〜５のパーフルオロアルキル基、ｌ、ｍ、ｎはそれぞれ１または２）などが例示される。）が、耐寒性、柔軟性が良好という点でより好ましい。【００２３】
含フッ素エラストマーセグメント（Ａ）がＶｄＦ／ＰＡＶＥ共重合体（１）である場合、ＶｄＦ／ＰＡＶＥ共重合体（１）の組成割合は、耐寒性、柔軟性が良好であるという点から、５０〜８５／１５〜５０モル％であり、好ましくは５５〜８０／２０〜４５モル％である。【００２４】
また、含フッ素エラストマーセグメント（Ａ）が、（２）ＶｄＦ／ＴＦＥ／ＰＡＶＥ共重合体である場合、ＶｄＦ／ＴＦＥ／ＰＡＶＥ共重合体（２）の組成割合は、耐寒性、柔軟性が良好であるという点から、４５〜８５／１〜３０／１４〜３０モル％であり、好ましくは５０〜８０／５〜２５／１６〜２８モル％、より好ましくは５５〜７５／７〜２２／１６〜２５モル％である。【００２５】
含フッ素エラストマーセグメント（Ａ）の数平均分子量（Ｍｎ）は、後にブロック共重合される含フッ素エラストマーセグメント（Ｂ）の量にもよるが、得られるブロック共重合体の成型加工性が良好であるという点、および含フッ素エラストマーセグメント（Ｂ）の分散性を向上させる意味合いから、２０，０００以上が好ましく、３０，０００以上がより好ましい。また、３００，０００以下が好ましく、さらに２００，０００以下がより好ましい。【００２６】
含フッ素エラストマーセグメント（Ａ）の１００℃におけるムーニー粘度も、前記分子量と同様に得られるブロック共重合体の成型加工性が良好であるという点から、２以上が好ましく、５以上がさらに好ましい。また、２００以下が好ましく、１５０以下がさらに好ましい。【００２７】
含フッ素エラストマーセグメント（Ａ）のフッ素含有量は、燃料低透過性が良好であるという点から、６３．５質量％以上が好ましく、６４．０質量％以上がより好ましく、６４．５質量％以上がさらに好ましい。また、含フッ素エラストマーセグメント（Ａ）のフッ素含有量は、耐寒性が良好であるという点から、６８．０質量％以下が好ましく、６７．５質量％以下がより好ましく、６７．０質量％以下がさらに好ましい。【００２８】
含フッ素エラストマー中の含フッ素エラストマーセグメント（Ａ）の含有割合は、耐寒性が向上するという点から、６０質量％以上が好ましく、６５質量％以上がより好ましく、７０質量％以上がさらに好ましい。また、含フッ素エラストマーセグメント（Ａ）の含有割合は、燃料低透過性が向上するという点から、含フッ素エラストマー中９５質量％以下が好ましく、９０質量％以下がより好ましい。【００２９】
本発明のブロック共重合体における含フッ素エラストマーセグメント（Ｂ）は、燃料低透過性に優れるエラストマーセグメントであり、かつ含フッ素エラストマーセグメント（Ａ）と実質的に相溶性のないセグメントであるため、マトリックスを形成する含フッ素エラストマーセグメント（Ａ）中に含フッ素エラストマーセグメント（Ｂ）が微分散し、ミクロドメインを形成している。そのため、燃料が透過する時に迂回効果が発揮され、低透過性が実現できるものと考えられる。【００３０】
含フッ素エラストマーセグメント（Ｂ）としては、その架橋物が含フッ素エラストマーセグメント（Ａ）の架橋物より優れた燃料低透過性を有するポリマーで、さらにエラストマーとしては含フッ素エラストマー（Ａ）と相溶性が低く、相分離するポリマーであればよい。相分離するというのは含フッ素エラストマーセグメント（Ａ）および（Ｂ）両方のポリマーを共存させた時に、たとえばそれぞれのポリマーに起因するガラス転移温度が観測されることを意味する。【００３１】
そのような含フッ素エラストマーとしてはＶｄＦをベースとした含フッ素エラストマーやＴＦＥをベースとした含フッ素エラストマー、あるいはエチレン（Ｅｔ）をベースとした含フッ素エラストマーがあげられるが、その中では（ｂ１）ＴＦＥ／ＰＭＶＥ共重合体、（ｂ２）ＴＦＥ／Ｅｔ／ＰＭＶＥ共重合体、（ｂ３）ＶｄＦ／ＴＦＥ／ヘキサフルオロプロピレン（ＨＦＰ）共重合体がそのポリマー自体が燃料低透過性に優れる、あるいは含フッ素エラストマー（Ａ）とブロック共重合しやすい点で好ましい。中でもＶｄＦ／ＰＭＶＥ共重合体およびＶｄＦ／ＴＦＥ／ＰＭＶＥ共重合体とより親和性の低い（ＶｄＦを含まない）ＴＦＥ／ＰＭＶＥ共重合体（ｂ１）がより好ましい。【００３２】
含フッ素エラストマーセグメント（Ｂ）における（ｂ１）ＴＦＥ／ＰＭＶＥ共重合体の組成割合は、柔軟性、および燃料低透過性が良好であるという点から、好ましくは５０〜８５／１５〜５０モル％であり、より好ましくは５５〜８０／２０〜４５モル％である。【００３３】
含フッ素エラストマーセグメント（Ｂ）における（ｂ２）ＴＦＥ／Ｅｔ／ＰＭＶＥ共重合体の組成割合も、同様に柔軟性、および燃料低透過性が良好であるという点から、好ましくは１５〜８５／１〜３０／１４〜５５モル％であり、より好ましくは２０〜７５／５〜２５／２０〜５０モル％である。【００３４】
含フッ素エラストマーセグメント（Ｂ）における（ｂ３）ＶｄＦ／ＴＦＥ／ＨＦＰ共重合体の組成割合は、同様に柔軟性および燃料低透過性が良好であるという点から、好ましくは２５〜８５／０〜４０／１５〜４０モル％であり、より好ましくは３０〜７０／１０〜４０／１５〜３５モル％である。【００３５】
含フッ素エラストマーセグメント（Ｂ）の数平均分子量（Ｍｎ）は、測定できないために明らかではないが含フッ素エラストマー（Ａ）中に微分散可能な流動性を有する必要がある。【００３６】
含フッ素エラストマーセグメント（Ｂ）のフッ素含有量は、燃料低透過性が良好であるという点から、６５．０質量％以上が好ましく、６８．０質量％以上がより好ましく、７０質量％以上がさらに好ましい。また、含フッ素エラストマーセグメント（Ｂ）のフッ素含有量は、耐寒性や柔軟性が良好であるという点から、７４．０質量％以下が好ましく、７３．５質量％以下がより好ましい。【００３７】
含フッ素エラストマー中の含フッ素エラストマーセグメント（Ｂ）の含有割合は、燃料低透過性が良好であるという点から、５質量％以上が好ましく、１０質量％以上がより好ましく、１２質量％以上がさらに好ましい。また、含フッ素エラストマーセグメント（Ｂ）の含有割合は、耐寒性が向上する、柔軟性が良好であるという点から、含フッ素エラストマー中４０質量％以下が好ましく、３５質量％以下がより好ましく、３２質量％以下がさらに好ましい。【００３８】
含フッ素エラストマーセグメント（Ａ）と含フッ素エラストマーセグメント（Ｂ）は、互いに相溶しないため、２つのガラス転移温度が観測される。もし含フッ素エラストマーセグメント（Ａ）と含フッ素エラストマーセグメント（Ｂ）が相溶すると、燃料低透過性は向上するが、ガラス転移温度が大幅に上昇し、目標とする耐寒性を得ることができない。含フッ素エラストマーセグメント（Ａ）と含フッ素エラストマーセグメント（Ｂ）は互いに相溶しないため、マトリックスとなる含フッ素エラストマーセグメント（Ａ）の耐寒性フッ素ゴムの特徴である耐寒性が発揮される。また燃料低透過性の含フッ素エラストマーセグメント（Ｂ）がミクロに分散されることにより燃料低透過性が実現される。【００３９】
含フッ素エラストマーセグメント（Ａ）と含フッ素エラストマーセグメント（Ｂ）のブロック共重合体のガラス転移温度は、たとえば、示差走査熱量測定（ＤＳＣ）装置によって測定される。ブロック共重合体において−５０℃〜１５０℃の温度範囲で昇温スピード１０℃／分でセカンドスキャンの熱収支を測定し、変極点として検知されたものを中点法により求めることができる。【００４０】
含フッ素エラストマーセグメント（Ａ）由来のガラス転移温度は、耐寒性が良好であるという点から、含フッ素エラストマーセグメント（Ｂ）由来のガラス転移温度よりも低い温度であることが好ましく、具体的には、−３３℃〜−２０℃が好ましく、−３２℃〜−２４℃がより好ましい。また、含フッ素エラストマーセグメント（Ｂ）由来のガラス転移温度は、燃料低透過性が良好であるという点から、含フッ素エラストマーセグメント（Ａ）由来のガラス転移温度よりも高い温度であることが好ましく、具体的には、−２０℃〜＋１０℃が好ましく、−１５℃〜＋５℃がより好ましい。【００４１】
含フッ素エラストマーセグメント（Ａ）と含フッ素エラストマーセグメント（Ｂ）のブロック共重合体の数平均分子量（Ｍｎ）は、測定できない場合も多いが通常用いられるフッ素ゴムの分子量と同じ２０，０００〜３００，０００の範囲であれば問題はない。【００４２】
また、含フッ素エラストマーセグメント（Ａ）と含フッ素エラストマーセグメント（Ｂ）からなるブロック共重合体の１００℃におけるムーニー粘度は、成型加工性が良好であるという点から、５以上が好ましく、１０以上がより好ましい。また、ブロック共重合体の１００℃におけるムーニー粘度は、同様に成型加工性が良好であるという点から、１５０以下が好ましく、１２０以下がより好ましく、１００以下がさらに好ましい。【００４３】
含フッ素エラストマーセグメント（Ａ）および含フッ素エラストマーセグメント（Ｂ）からなるブロック共重合体のフッ素含有量は、燃料低透過性が良好であるという点から、６４．０質量％以上が好ましく、６５．０質量％以上がより好ましい。また、ブロック共重合体のフッ素含有量は、燃料低透過性が良好であるという点から、７０．０質量％以下が好ましく、６９．０質量％以下がより好ましい。【００４４】
ブロック共重合体の形態としては、含フッ素エラストマーセグメント（Ａ）および含フッ素エラストマーセグメント（Ｂ）の構成は、Ａ−Ｂタイプ、Ｂ−Ａ−Ｂタイプ、Ａ−Ｂ−Ａタイプ、−（Ｂ−Ａ）n−タイプのものがあげられる。特に制約されるものではないが、燃料低透過性に優れる含フッ素エラストマーセグメント（Ｂ）を微分散し易いという点から、含フッ素エラストマーセグメント（Ａ）の両末端に、含フッ素エラストマーセグメント（Ｂ）を有するＢ−Ａ−Ｂタイプが好ましい。【００４５】
本発明の含フッ素エラストマーであるブロック共重合体は、ヨウ素原子を有しパーオキサイド加硫が可能である。ヨウ素原子を有する含フッ素エラストマーの製造方法としては、得られる重合体の分子量分布が狭く、分子量の制御が容易である点、末端にヨウ素原子を導入することができる点から、公知のヨウ素移動重合法が好ましい。【００４６】
たとえば、実質的に無酸素下で、ヨウ素化合物、好ましくはジヨウ素化合物の存在下に、前記のエラストマーセグメントを構成する単量体を加圧下で撹拌しながらラジカル開始剤の存在下、水媒体中での乳化重合、懸濁重合あるいは溶液重合を行う方法があげられる。【００４７】
使用するヨウ素化合物の代表例としては、たとえば、ＲＩn（式中、ｎは１〜２の整数であり、Ｒは炭素数１〜８の飽和もしくは不飽和のフルオロ炭化水素基またはクロロフルオロ炭化水素基、または炭素数１〜３の炭化水素基であり、酸素原子を含んでいてもよい）で示される化合物などをあげることができる。【００４８】
具体的には、モノヨードメタン、１−ヨードメタン、１−ヨード−ｎ−プロパン、ヨウ化イソプロピル、ジヨードメタン、１，２−ジヨードエタン、１，３−ジヨード−ｎ−プロパン、Ｉ（ＣＦ2ＣＦ2）nＩ（式中、ｎは１以上の整数である）で示される化合物などを用いることが好ましい。【００４９】
このようなヨウ素化合物を用いて得られる含フッ素エラストマーには、ヨウ素原子が導入される（たとえば、特開昭５３−１２５４９１号公報および特開昭６３−３０４００９号公報参照）。【００５０】
本発明の含フッ素エラストマーは、ヨウ素移動重合法を含む常法により製造することができ、乳化重合法、懸濁重合法、溶液重合法などの重合法により製造することができる。重合時の温度、時間などの重合条件としては、単量体の種類や目的とするエラストマーにより適宜決定すればよい。乳化剤、分子量調整剤、ｐＨ調整剤などを添加してもよい。分子量調整剤は、初期に一括して添加してもよいし、連続的にまたは分割して添加してもよい。【００５１】
乳化重合に使用される乳化剤としては、広範囲なものが使用可能であるが、重合中におこる乳化剤分子への連鎖移動反応を抑制する観点から、フルオロカーボン鎖または、フルオロポリエーテル鎖を有するカルボン酸の塩類が望ましい。また、反応性乳化剤の使用が望ましい。【００５２】
重合に用いるラジカル重合開始剤としては、特に制限はなく公知の有機及び無機の過酸化物を用いることが可能である。たとえば油溶性の有機過酸化物としてはジイソプロピルパーオキシジカーボネート、ジｓｅｃ−ブチルパーオキシジカーボネートなどのジアルキルパーオキシカーボネート類、ｔ−ブチルパーオキシブチレート、ｔ−ブチルパーオキシピバレートなどのパーオキシエステル類、ジｔ−ブチルパーオキサイドなどのジアルキルパーオキサイド類などがあげられる。【００５３】
無機の過酸化物としては、カルボキシル基またはカルボキシル基を生成し得る基（たとえば、酸フルオライド、酸クロライド、ＣＦ2ＯＨなどがあげられる。これらはいずれも水の存在下にカルボキシル基を生ずる）をエラストマー末端に存在させ得るものが好ましく、具体例としては、たとえば過硫酸アンモニウム（ＡＰＳ）、過硫酸カリウム（ＫＰＳ）などがあげられる。【００５４】
重合系内のｐＨ調整剤としては、リン酸塩、炭酸塩、ホウ酸塩などの緩衝能を有する電解質物質、あるいは水酸化ナトリウム、水酸化カリウム、水酸化アンモニウムなどがあげられる。【００５５】
分子量調整剤としては、前記であげられたヨウ素化合物があげられる。【００５６】
重合反応混合物から重合生成物を単離する方法として、たとえば塩化マグネシウム、塩化カルシウム、塩化ナトリウム、硫酸マグネシウム、硫酸バリウムなどの金属塩を添加して凝析させる方法があげられる。【００５７】
また、前記重合方法により、含フッ素エラストマーセグメント（Ａ）を重合した後、含フッ素エラストマーセグメント（Ｂ）を重合することによりブロック共重合体を製造することが、含フッ素エラストマーセグメント（Ｂ）の分散性を向上させる点で好ましい。【００５８】
また、本発明は、（ｉ）前記含フッ素エラストマー、（ii）多官能性不飽和化合物および（iii）パーオキサイドからなるパーオキサイド加硫用組成物にも関する。【００５９】
多官能性不飽和化合物（ii）としては、パーオキシラジカルおよびポリマーラジカルに対して反応活性を有する化合物であればよく、たとえば、ＣＨ2＝ＣＨ−、ＣＨ2＝ＣＨＣＨ2−、ＣＦ2＝ＣＦ−などの官能基を有する多官能性化合物があげられる。具体的には、たとえば、トリアリルシアヌレート、トリアリルイソシアヌレート（ＴＡＩＣ）、トリメタアリルイソシアヌレート、ＴＡＩＣプレポリマー、トリアクリルホルマール、トリアリルトリメリテート、Ｎ，Ｎ’−ｎ−フェニレンビスマレイミド、ジプロパルギルテレフタレート、ジアリルフタレート、テトラアリルテレフタレートアミド、トリアリルホスフェート、ビスマレイミド、フッ素化トリアリルイソシアヌレート（１，３，５−トリス（２，３，３−トリフルオロ−２−プロペニル）−１，３，５−トリアジン−２，４，６−トリオン）、トリス（ジアリルアミン）−Ｓ−トリアジン、亜リン酸トリアリル、Ｎ，Ｎ−ジアリルアクリルアミド、１，６−ジビニルドデカフルオロヘキサン、ヘキサアリルホスホルアミド、Ｎ，Ｎ，Ｎ’，Ｎ’−テトラアリルテトラフタラミド、Ｎ，Ｎ，Ｎ’，Ｎ’−テトラアリルマロンアミド、トリビニルイソシアヌレート、２，４，６−トリビニルメチルトリシロキサン、トリ（５−ノルボルネン−２−メチレン）シアヌレート、トリアリルホスファイトなどがあげられる。これらの中でも、加硫性、加硫物の物性が良好であるという点から、トリアリルイソシアヌレート（ＴＡＩＣ）が好ましい。【００６０】
多官能性不飽和化合物（ii）の含有量は、加硫物の圧縮永久ひずみ性や強度特性が良好であるという点から、含フッ素エラストマー（ｉ）１００質量部に対して０．５質量部以上が好ましく、１．０質量部以上がより好ましい。また、多官能性不飽和化合物（ii）の含有量は、金型汚れを防ぐという点から、含フッ素エラストマー（ｉ）１００質量部に対して６．０質量部以下が好ましく、５．０質量部以下がより好ましい。【００６１】
パーオキサイド（iii）は、一般には熱や酸化還元系の存在下で容易にパーオキシラジカルを発生するものがよく、たとえば１，１−ビス（ｔ−ブチルパーオキシ）−３，５，５−トリメチルシクロヘキサン、２，５−ジメチルヘキサン−２，５−ジヒドロキシパーオキド、ジ−ｔ−ブチルパーオキシド、ｔ−ブチルクミルパーオキシド、ジクミルパーオキシド、α，α'−ビス（ｔ−ブチルパーオキシ）−ｐ−ジイソプロピルベンゼン、２，５−ジメチル−２，５−ジ（ｔ−ブチルパーオキシ）ヘキサン、２，５−ジメチル−２，５−ジ（ｔ−ブチルパーオキシ）ヘキシン−３、ベンゾイルパーオキシド、ｔ−ブチルパーオキシベンゼン、２，５−ジメチル−２，５−ジ（ベンゾイルパーオキシ）ヘキサン、ｔ−ブチルパーオキシマレイン酸、ｔ−ブチルパーオキシイソプロピルカーボネートなどがあげられる。それらの中で、好ましいものとしてはジアルキル化合物である。一般に活性−Ｏ−Ｏ−の量、分解温度などから種類ならびに使用量が選ばれる。【００６２】
パーオキサイド（iii）の含有量は、充分な加硫速度が得られるという点から、含フッ素エラストマー（ｉ）１００質量部に対して０．５質量部以上が好ましく、１．０質量部以上がより好ましい。また、パーオキサイド（iii）の含有量は、充分な特性が得られるという点から、含フッ素エラストマー（ｉ）１００質量部に対して１０．０質量部以下が好ましく、５．０質量部以下がより好ましい。【００６３】
本発明のパーオキサイド加硫用組成物において、必要に応じて加硫性エラストマー組成物に配合される通常の添加物、たとえば充填剤、加工助剤、可塑剤、着色剤などを配合することができる。また、前記のものとは異なる常用の加硫剤や加硫促進剤を１種またはそれ以上配合してもよい。また、本発明の効果を損なわない範囲において、別種のエラストマーを混合して使用してもよい。【００６４】
本発明のパーオキサイド加硫用組成物は、一般的な充填剤を含有してもよい。【００６５】
一般的な充填剤としては、ポリアリレート、ポリスルホン、ポリエーテルスルホン、ポリフェニレンスルフィド、ポリオキシベンゾエート、ポリテトラフルオロエチレン粉末などのエンジニアリングプラスチック製の有機物フィラー；酸化アルミニウム、酸化ケイ素、酸化イットリウム、酸化チタンなどの金属酸化物フィラー；炭化ケイ素、炭化アルミニウムなどの金属炭化物フィラー、窒化ケイ素、窒化アルミニウムなどの金属窒化物フィラー；フッ化アルミニウム、フッ化カーボン、硫酸バリウム、カーボンブラック、シリカ、クレー、タルクなどの無機物フィラーがあげられる。【００６６】
これらの中でも、モンモリロナイトに代表されるような層状鉱物は燃料低透過性を向上させるため有用である。【００６７】
また、前記無機フィラー、有機フィラーを単独で、または２種以上を組み合わせて配合してもよい。【００６８】
本発明のパーオキサイド加硫用組成物は、前記の各成分を、通常のゴム用加工機械、たとえば、オープンロール、バンバリーミキサー、ニーダーなどを用いて混合することにより調製することができる。この他、密閉式混合機を用いる方法やエマルジョン混合から共凝析する方法によっても調製することができる。【００６９】
本発明における加硫条件としては、特に限定されるものではなく、通常の含フッ素エラストマー組成物の加硫条件下で行うことができる。たとえば、前記加硫用組成物を金型に入れ、加圧下において１２０〜２５０℃（好ましくは１８０〜２２０℃）で１〜１２０分間保持することによって、プレス加硫を行い、続いて１６０〜３００℃（好ましくは１８０〜２５０℃、より好ましくは１８０〜２００℃）の炉中で０〜４８時間（好ましくは４〜２４時間）保持することによってオーブン加硫を行うと、加硫物を得ることができる。【００７０】
また、本発明は、前記のパーオキサイド加硫用組成物を用いて成形された燃料に接触する自動車部品にも関する。燃料に接触する自動車部品の具体例としては、たとえば、タンクガスケット、エアーインテークマニホールドガスケットなどのガスケット類、燃料配管のコネクターＯ−リング、インジェクターＯ−リングなどのＯリング類、燃料ポンプ用ダイアフラム、その他の燃料系部品に用いられるパッキン、シール材などがあげられるが、これらに限定されるものではない。
【実施例】
【００７１】
つぎに本発明を実施例を挙げて説明するが、本発明はかかる実施例のみに限定されるものではない。【００７２】
本明細書で採用している測定法について、以下にまとめた。【００７３】
＜フッ素含有量＞
19Ｆ−ＮＭＲにて測定されたポリマー組成から計算によって求める。【００７４】
＜ムーニー粘度＞
ＡＳＴＭ−Ｄ１６４６およびＪＩＳ  Ｋ６３００に準拠して測定する。
測定機器      ：ＡＬＰＨＡ  ＴＥＣＨＮＯＬＯＧＩＥＳ社製のＭＶ２０００Ｅ型
ローター回転数：２ｒｐｍ
測定温度      ：１００℃【００７５】
＜１００％モジュラス（Ｍ１００）＞
各組成物をつぎの標準加硫条件で１次プレス加硫および２次オーブン加硫して、厚さ２ｍｍのシートとし、ＪＩＳ−Ｋ６２５１に準じて測定する。
（標準加硫条件）
混練方法    ：ロール練り
プレス加硫  ：１６０℃で１０分
オーブン加硫：１８０℃で４時間【００７６】
＜引張破断強度（Ｔｂ）および引張破断伸び（Ｅｂ）＞
各組成物を標準加硫条件で１次プレス加硫および２次オーブン加硫して、厚さ２ｍｍのシートとし、ＪＩＳ−Ｋ６２５１に準じて測定する。【００７７】
＜硬度（Ｈｓ）＞
各組成物を標準加硫条件で１次プレス加硫および２次オーブン加硫して、厚さ２ｍｍのシートとし、ＪＩＳ−Ｋ６２５３に準じて測定する。【００７８】
＜耐寒性（ＴＲ１０）＞
ＡＳＴＭ  Ｄ１３２９に準拠してＵｅｓｈｉｍａ社製のＴＲ試験機にて測定する。【００７９】
＜燃料透過性＞
各組成物を標準加硫条件で１次プレス加硫および２次オーブン加硫して、厚さ０．５ｍｍのシートとし、ＡＳＴＭ  Ｅ９６に準拠したカップ法にてＣＥ２０を用いて４０℃で燃料透過係数を測定する。燃料透過係数が小さいほど燃料低透過性において優れる。【００８０】
＜ガラス転移温度（Ｔｇ）＞
ＭＥＴＴＬＥＲ  ＴＯＬＥＤＯ社製のＤＳＣにて測定し、１０ｍｇのポリマーを−５０〜１５０℃の温度範囲で昇温スピード１０℃／分、セカンドスキャンの条件で熱収支を測定し、変極点として検知された２つのピークから、中点法により求める。【００８１】
参考例１（ＶｄＦ／ＴＦＥ／ＰＭＶＥ共重合体の重合）
内容積３０リットルのステンレススチール製オートクレーブに、純水１５ｋｇ、乳化剤としてＣ7Ｆ15ＣＯＯＮＨ4を３０．０ｇ、リン酸水素ニナトリウムを１．３ｇ仕込み、系内を窒素ガスで充分に置換し脱気したのち、１５０ｒｐｍで攪拌しながら、８０℃に昇温し、ＶｄＦ、ＴＦＥおよびＰＭＶＥをＶｄＦ／ＴＦＥ／ＰＭＶＥ＝６４／８／２８モル％で、内圧が０．８０ＭＰａ・Ｇになるように仕込んだ。ついで、過硫酸アンモニウム（ＡＰＳ）の４２．５ｍｇ／ｍｌ濃度の水溶液２０ｍ１を窒素圧で圧入して反応を開始した。【００８２】
重合の進行により内圧が、０．７５ＭＰａ・Ｇまで降下した時点で、Ｉ（ＣＦ2ＣＦ2）2Ｉを２４．９ｇ窒素圧にて圧入した。ついで圧力が０．８５ＭＰａ・Ｇになるように、ＶｄＦ、ＴＦＥおよびＰＭＶＥの混合ガス（ＶｄＦ／ＴＦＥ／ＰＭＶＥ＝６８／１２／２０モル％）をそれぞれ圧入した。【００８３】
以後、ＶｄＦ、ＴＦＥおよびＰＭＶＥの混合ガス（ＶｄＦ／ＴＦＥ／ＰＭＶＥ＝６８／１２／２０モル％）を圧入し、０．７５〜０．８５ＭＰａ・Ｇの間で、昇圧、降圧を繰り返した。また３時間毎にＡＰＳを追加し、重合終了までに、８４０ｍｇ追加した。【００８４】
重合反応の開始から１４時間後、ＶｄＦ、ＴＦＥおよびＨＦＰの合計仕込み量が５．０ｋｇになった時点で、オートクレーブを冷却し、未反応モノマーを放出して固形分濃度２７．７質量％の水性分散体２０．９ｋｇを得た。その後、３０ｒｐｍで攪拌しながら、８０℃に昇温し、５時間熱処理を行った。【００８５】
得られた分散液の一部を２．０ｋｇの硫酸アルミニウムを用いて凝析し、純水で充分に洗浄した後、８０℃で８時間、１２０℃で１２時間熱風乾燥させ、４３３ｇのポリマーを得た。【００８６】
分析の結果、この重合体のモノマー単位組成は、ＶｄＦ／ＴＦＥ／ＰＭＶＥ＝６７／１４／１９モル％で、１００℃でのムーニー粘度は２５であり、フッ素含有量は、６５．３質量％であり、ＤＳＣにて測定したガラス転移温度は−３１℃であった。【００８７】
参考例２（ＶｄＦ／ＴＦＥ／ＰＭＶＥ共重合体の重合）
反応開始前にオートクレーブに仕込むＶｄＦ、ＴＦＥ、およびＰＭＶＥの混合ガスの組成をＶｄＦ／ＴＦＥ／ＰＭＶＥ＝４０／１５／４５モル％に、反応開始後に圧入するＶｄＦ、ＴＦＥ、およびＰＭＶＥの混合ガスの組成をＶｄＦ／ＴＦＥ／ＰＭＶＥ＝５７／２０／２３モル％に変更する以外は参考例１と同様の手順で重合を行った。重合反応の開始から１３．６時間後、ＶｄＦ、ＴＦＥおよびＰＭＶＥの合計仕込み量が５．０ｋｇになった時点で、オートクレーブを冷却し、未反応モノマーを放出して固形分濃度２４．２質量％の水性分散体２０．５ｋｇを得た。その後、３０ｒｐｍで攪拌しながら、８０℃に昇温し、５時間熱処理を行った。参考例１と同様に処理して４３６ｇのポリマーを得た。【００８８】
分析の結果、この重合体のモノマー単位組成は、ＶｄＦ／ＴＦＥ／ＰＭＶＥ＝５９／１８／２３モル％で、１００℃でのムーニー粘度は２８であり、フッ素含有量は６６．３質量％であり、ＤＳＣにて測定したガラス転移温度は−２５℃であった。【００８９】
実施例１（ＶｄＦ／ＴＦＥ／ＰＭＶＥとＴＦＥ／ＰＭＶＥとのブロック共重合体）
着火源をもたない内容積３リットルのステンレススチール製オートクレーブに、参考例１で得られたディスバージョンを１３９０ｇおよび純水を２１０ｇ、乳化剤としてＣ7Ｆ15ＣＯＯＮＨ4を１．８ｇ仕込み、系内を窒素ガスで充分に置換し脱気したのち、６００ｒｐｍで撹拌しながら、６５℃に昇温し、ＴＦＥおよびＰＭＶＥをＴＦＥ／ＰＭＶＥ＝７４／２６モル％で、内圧が０．８３ＭＰａ・Ｇになるように仕込んだ。ついで、過硫酸アンモニウム（ＡＰＳ）を１１２ｍｇ／ｍｌの濃度の水溶液２ｍｌを窒素圧で圧入して反応を開始した。【００９０】
重合の進行にともないＴＦＥおよびＰＭＶＥをＴＦＥ／ＰＭＶＥ＝６２／３８モル％となるような比率で圧入し、０．８０〜０．７５ＭＰａ・Ｇの間で、昇圧、降圧を繰り返した。また３時間毎にＡＰＳを追加し、重合終了までに、２．８ｇ追加した。【００９１】
重合反応の開始から１６時間後、ＴＦＥおよびＰＭＶＥの合計仕込み量が６８ｇになった時点で、オートクレーブを冷却し、未反応モノマーを放出して固形分濃度２６．３質量％の水性分散体１６５５ｇを得た。【００９２】
得られた分散液を硫酸アルミニウムを用いて凝析し、純水で充分に洗浄した後、８０℃で８時間、１２０℃で１２時間熱風乾燥させ、４３３ｇのポリマーを得た。得量より算出される、得られたポリマーにおけるＴＦＥ／ＰＭＶＥセグメントの含有量は、ポリマー中１５質量％であった。【００９３】
得られたポリマー（ブロック共重合体）における１００℃でのムーニー粘度およびフッ素含有量、ガラス転移温度を表１に示す。【００９４】
前記ゴム状の含フッ素共重合体１００質量部に対し、ミキシングロールにてカーボンブラック（Ｎ９９０）を２０質量部、ＴＡＩＣを３質量部、パーヘキサ２５Ｂを１．５質量部の比率で混練りし、加硫用組成物を得た。得られた加硫用組成物を標準加硫条件でプレス加硫して、さらにオーブン加硫を行った後の物性は表１のとおりであり、耐寒性、燃料低透過性、柔軟性に優れる成形品が得られた。【００９５】
実施例２（ＶｄＦ／ＴＦＥ／ＰＭＶＥとＴＦＥ／ＰＭＶＥとのブロック共重合体）
用いたディスパージョンを参考例２で得られたものに代え、その仕込み量を１５９０ｇに、純水の仕込み量をなしにする以外は実施例１と同様に重合を行った。【００９６】
固形分濃度２６．５％の水性分散体１６７０ｇを得た。実施例１と同様に凝析、乾燥を行い、４３９ｇのポリマーを得た。得量より算出される、得られたポリマーにおけるＴＦＥ/ＰＭＶＥセグメントの含有量は１５質量％であった。【００９７】
得られたポリマー（ブロック共重合体）における１００℃でのムーニー粘度およびフッ素含有量、ガラス転移温度を表１に示す。【００９８】
前記ゴム状の含フッ素共重合体を実施例１と同様に混練り、加硫を行い、物性を調べた。結果は表１に示したとおりであり、耐寒性、燃料低透過性、柔軟性に優れる成形品が得られた。【００９９】
実施例３（ＶｄＦ／ＴＦＥ／ＰＭＶＥとＶｄＦ／ＴＦＥ／ＨＦＰとのブロック共重合体）
内容積３リットルのステンレススチール製オートクレーブに、参考例１で得られたディスバージョン１３９０ｇおよび純水２１０ｇ、乳化剤としてＣ7Ｆ15ＣＯＯＮＨ4を１．８ｇ仕込み、系内を窒素ガスで充分に置換し脱気したのち、６００ｒｐｍで攪拌しながら、８０℃に昇温し、ＶｄＦ、ＴＦＥ、ＨＦＰの混合ガス（ＶｄＦ／ＴＦＥ／ＨＦＰ＝７／１８／７５モル％）を、内圧が１．５７ＭＰａ・Ｇになるように仕込んだ。ついで、過硫酸アンモニウム（ＡＰＳ）の６ｍｇ／ｍｌの濃度の水溶液２ｍｌを窒素圧で圧入して反応を開始した。【０１００】
重合の進行にともない、ＶｄＦ、ＴＦＥおよびＨＦＰの混合ガス（ＶｄＦ／ＴＦＥ／ＨＦＰ＝３６／３１／３３モル％）を、１．５０〜１．５５ＭＰａ・Ｇの間で、昇圧、降圧を繰り返した。【０１０１】
重合反応の開始から３時間後、ＶｄＦ、ＴＦＥおよびＨＦＰの混合ガス（ＶｄＦ／ＴＦＥ／ＨＦＰ＝３６／３１／３３モル％）の合計仕込み量が６８ｇになった時点で、オートクレーブを冷却し、未反応モノマーを放出して固形分濃度２３．０質量％の水性分散体１７３５ｇを得た。【０１０２】
得られた分散液を硫酸アルミニウムを用いて凝析し、純水で充分に洗浄した後、８０℃で８時間、１２０℃で１２時間熱風乾燥させ、３９７ｇのポリマーを得た。得量より算出される、得られたポリマーにおけるＶｄＦ／ＴＦＥ／ＨＦＰセグメントの含有量は、ポリマー中１５質量％であった。また、ＶｄＦ／ＴＦＥ／ＨＦＰセグメントのフッ素含有量は７３質量％であった。【０１０３】
得られたポリマー（ブロック共重合体）における１００℃でのムーニー粘度およびフッ素含有量、ガラス転移温度を表１に示す。【０１０４】
このポリマーを実施例１と同様の方法で成形品を作成し、その特性を調べた。結果を表１に示す。【０１０５】
比較例１
参考例１で得られたＶｄＦ／ＴＦＥ／ＰＭＶＥ共重合体を用いて実施例１と同様の方法で成形品を作成し、その特性を調べた。結果を表１に示す。表１に示すように、燃料透過性が大きいことがわかる。【０１０６】
【表１】
2009119723.tif 000002
【国際調査報告】
2009119723.tif 000003
2009119723.tif 000004
2009119723.tif 000005
2009119723.tif 000006